ЭЛЕКТРОД ДЛЯ ПОВЕРХНОСТНОЙ ОБРАБОТКИ РАЗРЯДОМ И СПОСОБ ЕГО ИЗГОТОВЛЕНИЯ

1. Электрод для поверхностной обработки разрядом, используемый при поверхностной обработке разрядом для образования износостойкой пленки на обрабатываемой целевой поверхности заготовки с использованием энергии разряда от электрического разряда, вызываемого между электродом и заготовкой, причем износостойкая пленка состоит из материала электрода или вещества, полученного по реакции материала электрода с энергией разряда,
при этом электрод для поверхностной обработки разрядом образован подверганием термической обработке неспеченной прессовки, полученной компрессионным формованием смешанного порошка, составленного из порошка сплава стеллита со средним размером частиц 3 мкм или менее, приготовленного с использованием струйной мельницы, и порошка металла со средним размером частиц 3 мкм или менее, изготовленного посредством процесса распыления или химического процесса.
2. Электрод для поверхностной обработки разрядом по п.1, при этом металл представляет собой сплав.
3. Электрод для поверхностной обработки разрядом по п.1, при этом металл представляет собой чистый металл.
4. Электрод для поверхностной обработки разрядом по п.1, при этом металл представляет собой любой из сплава на основе железа, кобальтового сплава и никелевого сплава.
5. Электрод для поверхностной обработки разрядом по п.1, при этом металл представляет собой любой из железа, кобальта, никеля, меди, хрома и молибдена.
6. Электрод для поверхностной обработки разрядом по п.1, при этом металл представляет собой нержавеющую сталь.
7. Способ изготовления электрода для поверхностной обработки разрядом, используемый при поверхностной обработке разрядом для образования износостойкой пленки на обрабатываемой целевой поверхности заготовки с использованием энергии разряда от электрического разряда, вызываемого между электродом и заготовкой, причем износостойкая пленка состоит из материала электрода или вещества, полученного по реакции материала электрода с энергией разряда, включающий в себя:
стадию приготовления суспензии, на которой приготавливают суспензию смешиванием по меньшей мере порошка сплава стеллита со средним размером частиц 3 мкм или менее, приготовленного с использованием струйной мельницы, порошка металла со средним размером частиц 3 мкм или менее, изготовленного посредством процесса распыления или химического процесса, и растворителя;
стадию приготовления гранулированного порошка, на которой приготавливают гранулированный порошок высушиванием растворителя в суспензии после стадии приготовления суспензии;
стадию приготовления неспеченной прессовки, на которой компрессионным формованием получают неспеченную прессовку из гранулированного порошка после стадии приготовления гранулированного порошка; и
стадию термической обработки, на которой спекают неспеченную прессовку, подвергая неспеченную прессовку термической обработке после стадии приготовления неспеченной прессовки.
8. Способ изготовления электрода для поверхностной обработки разрядом по п.7, при этом металл представляет собой сплав.
9. Способ изготовления электрода для поверхностной обработки разрядом по п.7, при этом металл представляет собой чистый металл.
10. Способ изготовления электрода для поверхностной обработки разрядом по п.7, при этом металл представляет собой любой из сплава на основе железа, кобальтового сплава и никелевого сплава.
11. Способ изготовления электрода для поверхностной обработки разрядом по п.7, при этом металл представляет собой любой из железа, кобальта, никеля, меди, хрома и молибдена.
12. Способ изготовления электрода для поверхностной обработки разрядом по п.7, при этом металл представляет собой нержавеющую сталь.